(57)【特許請求の範囲】
【請求項１】
一般式ＣＨ２＝ＣＨＮＨＣＯＲ（式中、Ｒは水素原子または炭素数１〜６のアルキル基を表す）で示されるＮ−ビニルカルボン酸アミドを含有する単量体水溶液を、炭化水素系溶媒とＨＬＢが９〜２０のノニオン系界面活性剤から成る乳化剤とを含む分散媒中に滴下し、油中水型で懸濁重合するＮ−ビニルカルボン酸アミド系重合体の製造方法において、乳化剤の全使用量が炭化水素系溶媒に対し０．０１〜３質量％であり、上記の分散媒中に、前記使用量の内の一部として、全量の３０〜８０質量％の乳化剤を単量体水溶液の滴下開始前に添加しておき、さらに残余の乳化剤を単量体水溶液の添加と同時に逐次添加することを特徴とするＮ−ビニルカルボン酸アミド系水溶性重合体の製造方法。
【請求項２】
使用する乳化剤量の内の１０〜８０質量％の乳化剤を単量体水溶液中に溶解して逐次添加する請求項１に記載の製造方法。
【発明の詳細な説明】
【技術分野】
【０００１】
本発明は、Ｎ−ビニルカルボン酸アミド系水溶性重合体の製造方法に関する。
【背景技術】
【０００２】
Ｎ−ビニルカルボン酸アミドは、Ｎ−ビニルアミドあるいはＮ−ビニルアシルアミドとも呼ばれている重合性に富む化合物であり、具体的には、Ｎ−ビニルホルムアミドやＮ−ビニルアセトアミド等が知られている。この化合物は、重合後、加水分解して、そのアミド基を１級アミノ基に転換して得られるポリビニルアミン及びその誘導体の原料として多用されている。
【０００３】
特に、Ｎ−ビニルカルボン酸アミド系重合体やポリビニルアミン等の水溶性重合体は、高分子疑集剤、紙力増強剤、染料固着剤、スケール防止剤、金属イオン封鎖剤などを初めとする広い分野に有用である。
【０００４】
Ｎ−ビニルカルボン酸アミド系重合体の製造方法としては、Ｎ−ビニルカルボン酸アミドを水溶液状で重合する方法が知られている（特許文献１）。しかし、この方法では、水溶液状で重合するため、高分子量の重合体を製造しようとする場合、溶液が極めて粘調となり濃度が高ければ含水状の固体となり、取扱性が極めて悪い。
【０００５】
また、単量体水溶液をＨＬＢが９〜２０である非イオン系乳化剤（乳化剤）の存在下、炭化水素分散媒中に油中水型で懸濁重合する方法も知られている（特許文献２）。しかし、この方法では、懸濁微粒子の安定化剤として、乳化剤を使用しているものの、本質的にＮ−ビニルカルボン酸アミドの単独重合体が水溶性であるため粒子は容易に合着する。粒子が肥大した状態で加水分解を行うと、加水分解に分布を生じて均一な品質の製品が得られ難い。更に、分散安定性向上のため乳化剤を一度に多量に添加すると、懸濁液がエマルションになり、急激に増粘され、重合時の温度制御が困難であるという問題が挙げられる。特に単量体を逐次添加する場合、重合開始から終了まで安定した分散系を保つことが難しい。
【先行技術文献】
【特許文献】
【０００６】
【特許文献１】特公昭６３−９５２３号公報
【特許文献２】特開平５−９７９３１号公報
【発明の概要】
【発明が解決しようとする課題】
【０００７】
本発明は上記の実情に鑑みなされたものであり、その目的は、Ｎ−ビニルカルボン酸アミド水溶液の逆相懸濁重合において、過剰量の乳化剤を使用せずとも、安定的に重合体微粒子を得る方法を提供することにある。
【課題を解決するための手段】
【０００８】
すなわち、本発明の要旨は、一般式ＣＨ２＝ＣＨＮＨＣＯＲ（式中、Ｒは水素原子または炭素数１〜６のアルキル基を表す）で示されるＮ−ビニルカルボン酸アミドを含有する単量体水溶液を、炭化水素系溶媒とＨＬＢが９〜２０のノニオン系界面活性剤から成る乳化剤とを含む分散媒中に滴下し、油中水型で懸濁重合するＮ−ビニルカルボン酸アミド系重合体の製造方法において、乳化剤の全使用量が炭化水素系溶媒に対し０．０１〜３質量％であり、上記の分散媒中に、前記使用量の内の一部として、全量の３０〜８０質量％の乳化剤を単量体水溶液の滴下開始前に添加しておき、さらに残余の乳化剤を単量体水溶液の添加と同時に逐次添加することを特徴とするＮ−ビニルカルボン酸アミド系水溶性重合体の製造方法に存する。
【発明の効果】
【０００９】
本発明によれば、簡便に効率よく、Ｎ−ビニルカルボン酸アミド系重合体微粒子を得ることが出来、また、これを原料とすれば取扱性の良いカチオン系重合体の製造方法が提供される。
【発明を実施するための形態】
【００１０】
以下、本発明を詳細に説明する。
【００１１】
本発明のＮ−ビニルカルボン酸アミドは、一般式ＣＨ２＝ＣＨ−ＮＨＣＯＲ（式中、Ｒは水素原子または炭素数１〜６のアルキル基を表す）で示される。具体的には、Ｎ−ビニルホルムアミド（Ｒ＝Ｈ）やＮ−ビニルアセトアミド（Ｒ＝ＣＨ３）の他、Ｎ−ビニルプロピオン酸アミド、Ｎ−ビニル酪酸アミド等が例示される。これらの中では、ポリビニルアミンヘの誘導の容易さからＮ−ビニルホルムアミドが好ましい。
【００１２】
Ｎ−ビニルカルボン酸アミドは、必要に応じ、エチレン性不飽和結合を有する任意の単量体と共重合させることが可能である。共重合させ得る単量体としては、例えば（メタ）アクリル酸およびその塩、（メタ）アクリル酸エステル、（メタ）アクリロニトリル、（メタ）アクリルアミド、Ｎ−アルキル（メタ）アクリルアミド、Ｎ，Ｎ−ジアルキル（メタ）アクリルアミド、ジアルキルアミノエチル（メタ）アクリルアミド及びその塩あるいは４級化物、ジアルキルアミノプロピル（メタ）アクリルアミド及びその塩あるいは４級化物、ジアルキルアミノアルキル（メタ）アクリレート及びその塩あるいはその４級化物、ジアセトンアクリルアミド、Ｎ−ビニルピロリドン、Ｎ−ビニルカプロラクタム、酢酸ビニル等が例示され、１種でも２種以上でも使用できる。
【００１３】
単量体中のＮ−ビニルカルボン酸アミドの含有割合は、通常５モル％以上、好ましくは１０モル％以上、更に好ましくは５０モル％以上、特に好ましくは９０モル〜１００モル％である。
【００１４】
本発明では、上記の原料ビニル化合物は水溶液状で分散媒に分散して懸濁重合される。原料単量体の水溶液濃度は５〜９５質量％の範囲で任意に選択されるが、高分子量の重合体を得るためには２０〜８０質量％が好ましい。共重合体を得る際、各単量体は、別々に滴下してもよく、混合液として滴下してもよい。
【００１５】
炭化水素系溶媒としては水と共沸する炭化水素が好ましい。例えば、ｎ−ヘキサン、ｎ
−ヘプタン、ｎ−オクタン、ノナン、デカン、ウンデカン、ドデカン等の鎖状飽和炭化水素、沸点６５〜２５０℃（好ましくは沸点８０℃〜１８０℃）の石油留分、シクロヘキサン、メチルシクロヘキサン等の脂環族炭化水素、ベンゼン、トルエン、キシレン、エチルベンゼン等の芳香族炭化水素が挙げられる。炭化水素系溶媒は、原料ビニル化合物の水溶液に対し、通常０．５〜１０重量倍、好ましくは１〜５重量倍の範囲で使用される。
【００１６】
乳化剤としては、通常、Ｗ／Ｏ（油中水滴）型乳化が可能な乳化剤が使用される。斯かる乳化剤としては、ＨＬＢ（Ｈｙｄｒｏｐｈｉｌｉｃ  Ｌｉｐｏｐｈｉｌｉｃ  Ｂａｌａｎｃｅ）が通常９〜２０、好ましくは１２〜１９のノニオン系界面活性剤が好適であり、例えば、ポリオキシエチレンアルキルエーテル又はポリオキシエチレンアルキルアリールエーテルである。具体的には、ポリオキシエチレンノニルフェニルエーテル、ポリオキシエチレンオクチルフェニルエーテル、ポリオキシエチレンラウリルエーテル、ポリオキシエチレンオレイァレエーテル、ポリオキシエチレントリデシルエーテル、ポリオキシエチレンセチルエーテル、ポリオキシエチレンステアリルエーテル、ポリオキシエチレンフェニルエーテル等の化合物が例示される。乳化剤の全使用量は、炭化水素系溶媒に封し、通常０．０１〜３質量％、好ましくは０．０５〜２質量％の範囲から適宜選択される。０．０１質量％より少ないと重合体粒子の分散系が形成できず、３質量％より多いとコストが上がるばかりでなく製品に残存し、製品の流動性の悪化、べたつきなど商品性を悪化させる。
【００１７】
本発明の特徴は、懸濁重合の際、上記の分散媒中に、予め決定された使用量の内の一部の乳化剤を単量体水溶液の滴下開始前に添加しておき、さらに残余の乳化剤を単量体水溶液の添加と同時に逐次添加する点にある。すなわち、乳化剤の一部を敷き液に添加し、残余を単量体添加と共に逐次添加する。乳化剤の逐次添加とは、一括添加せずに、連続的添加（一定時間かけて添加する態様）又は断続的添加（複数回に分けて添加する態様）を指している。具体的には、予め決定された使用量の分散剤の一部を単量体と共に０．５〜１０時間かけて逐次添加する。また、添加方法は予め単量体水溶液に混合し添加する方法や、別々の滴下装置から同時に添加する方法など挙げられるが、操作上の観点から、分散剤を予め単量体水溶液中に溶解し、逐次添加していく方法が推奨される。
【００１８】
乳化剤は、懸濁系の形成と懸濁粒子の安定化の双方の機能を有するが、多すぎればエマルションを形成するため、その使用量の許容範囲が狭い。しかし、本発明のように最初に一部を敷き液に添加し、残りを単量体と共に添加することにより、重合初期の懸濁粒子の分散安定化のために必要な濃度範囲の乳化剤を添加しておき、単量体の滴下と共に分散粒子同士の附着防止に使われる乳化剤を添加していけば、製品に影響を与えない最小の乳化剤量で必要な分散安定化を行うことができる。なお、最初に単量体水溶液を全量仕込む回分重合を行えば粒子の分散安定はこのような方法を用いずともはるかに容易ではあるが、その場合は単量体濃度を下げないと重合発熱が徐熱しきれなくなるので製造効率が低下する。
【００１９】
本発明において、重合開始時に敷き液に添加する乳化剤量は、通常、全量の１０〜９０質量％（逐次添加量は１０〜９０質量％）、好ましくは３０〜８０質量％（逐次添加量は２０〜７０質量％）である。この範囲より多い場合は、重合初期の乳化剤量が過剰で、乳化を起こす可能性がある。また、この時点で適量とされる乳化剤を添加した場合、重合後段で単量体が添加され分散質が増加した際、粒子の分散安定が保てず、合着の原因になる。一方、少なすぎる場合は、重合初期の分散安定系が形成できずにきれいな懸濁系ができない。
【００２０】
また、懸濁重合の際の重合開始剤には一般的なラジカル重合開始剤から適宜選択することができるが、特にアゾ系開始剤およびレドックス系開始剤が好ましい。例えば、アゾ系開始剤としては、２，２′−アゾビス−２−アミジノプロパンの塩酸塩、硫酸塩および酢酸塩、アゾビス−Ｎ，Ｎ′−ジメチレンイソブチルアミジンの塩酸塩、硫酸塩および酢酸塩、４，４′−アゾビス−４−シアノ吉草酸のアルカリ金属塩およびアンモニウム塩などが例示される。レドックス系開始剤としては、過酸化剤としてｔ−ブチルハイドロパーオキサイドペルオキソ硫酸アンモニウム及び還元剤として亜硫酸ナトリウム、亜硫酸水素ナトリウム、トリメチルアミン、テトラメチルエチレンジアミン等の組合せが例示されるが、ｔ−ブチルハイドロパーオキサイドと亜硫酸ナトリウムや亜硫酸水素ナトリウムの組合せが好ましい。
【００２１】
ラジカル重合開始剤の使用量は、原料ビニル化合物に対する重量基準として、通常１００〜１００００ｐｐｍ、好ましくは５００〜７０００ｐｐｍの範囲である。ラジカル重合開始剤の添加方法は、特に限定されないが、原料ビニル化合物を含有する水溶液にラジカル重合開始剤を溶解した後、これを炭化水素系溶媒中に添加して分散する方法が好ましい。
【００２２】
更に、重合安定剤として、塩化アンモニウム、塩化カルシウム等の添加物を使用してもよい。これらの添加物の使用量は、全単量体に対し、通常０．１〜２０質量％、好ましくは１〜１５質量％の範囲である。
【００２３】
重合時に連鎖移動剤を使用して分子量を調節してもよい。連鎖移動剤としては、イソプロピルアルコール、アリルアルコール等のアルコール類、チオグリコール酸、チオグリセロール等のメルカプタン類、次亜燐酸ゾーダ等の亜燐酸塩類が挙げられる。
【００２４】
重合を実施するには、先ず、分散媒となる炭化水素系溶媒と乳化剤を仕込み、撹拌下で窒素置換し、重合温度に昇温した反応槽へ、重合開始剤を添加し、次いで、単量体水溶液を滴下する方法が例示されるが、特に単量体、溶媒、助剤の添加方法や順序は限定されるものではない。また、水は一部もしくは全部を先に添加しておき、分散系を形成した後、単量体もしくは単量体の水溶液を滴下してもよい。
【００２５】
重合温度は、通常３０〜１００℃、好ましくは５０〜８０℃である。また、重合時間は、通常０．５〜１０時間、好ましくは１〜８時間である。なお、重合に際しては、重合熱が発生するので、通常、重合系を冷却することにより、重合温度が上記範囲内に保持されるように調節される。重合の際のｐＨは通常５〜９である。ｐＨがこの範囲を外れるとＮ−ビニルカルボン酸アミドの一部が加水分解してしまう。
【００２６】
重合体中に残存Ｎ−ビニルカルボン酸アミド量が多い場合は、加水分解工程時に発生したアルデヒド基含有物質が加水分解後に生じるポリビニルアミンと反応することにより架橋構造が形成されて不溶化し易くなる。従って、Ｎ−ビニルカルボン酸アミドの重合転化率は高い方が好ましい。すなわち、転化率は、通常９０質量％以上、好ましくは９５質量％以上、更に好ましくは９８質量％以上、特に好ましくは９９質量％以上である。
【００２７】
以上の方法で得られたＮ−ビニルカルボン酸アミド系重合体は、続けて加水分解反応を行うことができる。この場合、他の分散剤を追加してもよい。
【００２８】
Ｎ−ビニルカルボン酸アミド重合体の加水分解方法としては、酸性または塩基性条件下、水中で加水分解する方法、水を含有するアルコール等の親水性溶媒中で加水分解する方法、加アルコール分解などが例示される。加アルコール分解に使用されるアルコールとしては、炭素数１〜４のアルコールが挙げられるが、好ましくはメタノールである。
【００２９】
具体的に加水分解される部分はＮ−ビニルカルボン酸アミドの第２アミドの部分であって加水分解の結果、１級アミン基が生成する。また、共重合体の場合は使用された水溶性ビニル化合物の構造の一部も加水分解の対象となることもある。例えば、ニトリル基はアミド基、カルボキシル基になることもある。
【００３０】
酸性加水分解には水溶性の一価の強酸の何れもが使用できる。例えば、塩化水素、臭素水素、フッ化水素、硝酸、スルファミン酸、メタンスルホン酸、エタンスルホン酸などが例示されるが、塩化水素が特に好ましい。この場合、塩化水素はガス状で反応系に導入してもよいし、塩酸水溶液として添加してもよい。塩基性加水分解には水溶性の強塩基の何れもが使用されるが、特に、水酸化ナトリウム、水酸化カリウム、水酸化リチウムが好ましい。
【００３１】
酸の使用量は目的とする加水分解率に応じ適宜使用されるが、通常、目的とする加水分解率のアミド基の当量に対し１〜２倍である。酸性加水分解の温度はＮ−ビニルホルムアミド重合体の場合、２０〜１３０℃、好ましくは６０〜１２０℃であり、Ｎ−ビニルアセトアミド重合体の場合、５０〜１５０℃、好ましくは９０〜１３０℃である。必要に応じ加圧反応系で実施される。
【００３２】
塩基の使用量は目的とする加水分解率に応じ適宜使用されるが、通常、目的とする加水分解率のアミド基の当量に封し１〜３倍である。塩基性加水分解の温度はＮ−ビニルホルムアミド重合体の場合、２０℃〜１００℃、好ましくは５０℃〜８０℃であり、Ｎ−ニルアセトアミド重合体の場合、８０℃〜１８０℃である。必要に応じ加圧反応系で実施される。
【００３３】
塩基性加水分解においては重合体中の不純物により架橋反応を惹起し易いが、必要に応じ、架橋反応の防止剤を添加してもよい。防止剤としてはアンモニア、１級アミン及び２級アミン、オキシム。或いはアルデヒドを還元する還元剤等が知られており、これらから選ばれる１種または２種以上の化合物を添加する。
【００３４】
反応液中の水、反応で生成するギ酸もしくは酢酸は、溶媒との共沸により除去することができる。さらに蒸発物を凝集、油水分離し、溶媒のみをリサイクルすることで実質的に水を除去でき、重合体の炭化水素スラリーを得ることができる。また、反応液にアルコールを添加し、ギ酸をエステル化することにより、ギ酸をより効率的に除去することができる。
【００３５】
水、ギ酸、酢酸をある程度除去した後、炭化水素系分散媒を濾別、乾燥を行い、最終製品としての粉末状の重合体を得ることができる。
【実施例】
【００３６】
以下、本発明を実施例により更に詳細に説明するが、本発明はその要旨を超えない限り、以下の実施例に限定されるものではない。
【００３７】
（実施例１）
攪拌機、冷却管、滴下ロートおよび窒素ガス導入管を備えた１リットルの５ツ口フラスコに分散媒してシクロヘキサン３１５ｇとポリオキシエチレンオレイルエーテル（第一工業製薬（株）商品名「ノイゲンＥＴ１４０Ｅ」、ＨＬＢ＝１４．０）３．９ｇ、塩化アンモニウム４．０ｇ、脱イオン水２９．５ｇを入れ、攪拌下５５℃に昇温した。
【００３８】
次に、Ｎ−ビニルホルムアミド（純度＝９９．２％）８０．７ｇ、脱イオン水３１．８ｇ、次亜燐酸ナトリウム０．０２５ｇ、上記ポリオキシエチレンオレイルエーテル３．９ｇをよく混合し、滴下ロート内に充填した。
【００３９】
窒素ガス気流下、２，２′−アゾビス−２−アミジノプロパン２塩酸塩１２質量％水溶液２．７ｇを添加後、上記Ｎ−ビニルホルムアミド水溶液を３時間かけて滴下し、その後、更に、５６．５℃で反応を２時間続け、Ｎ−ビニルホルムアミド重合体を得た。重合体粒子の形状を表１に示す。
【００４０】
（実施例２）
５ツ口フラスコ内に入れるポリオキシエチレンオレイルエーテルを２．３ｇに減量し、滴下ロート内に入れるＮ−ビニルホルムアミド水溶液中に添加するポリオキシエチレンオレイルエーテルを５．５ｇに増量した点以外は実施例１と同様の操作を行い、Ｎ−ビニルホルムアミド重合体を得た。重合体粒子の形状を表１に示す。
【００４１】
（実施例３）
５ツ口フラスコ内に入れるポリオキシエチレンオレイルエーテルを６．３ｇに増量し、滴下ロート内に入れるＮ−ビニルホルムアミド水溶液中に添加するポリオキシエチレンオレイルエーテルを１．５ｇに減量した点以外は実施例１と同様の操作を行い、Ｎ−ビニルホルムアミド重合体を得た。重合体粒子の形状を表１に示す。
【００４２】
（実施例４）
逐次添加するポリオキシエチレンオレイルエーテルを単量体水溶液に予め溶解せず、別の滴下ロート内に充填し、単量体の滴下と同時に逐次添加した点以外は実施例１と同様の操作を行い、Ｎ−ビニルホルムアミド重合体を得た。重合体粒子の形状を表１に示す。
【００４３】
（実施例５）
使用する乳化剤をポリオキシエチレンオレイルエーテル（第一工業製薬（株）商品名「ノイゲンＥＴ１４０Ｅ」、ＨＬＢ＝１４．０）から、ポリオキシエチレンラウリルエーテル（（株）花王商品名「エマルゲン１０６」、ＨＬＢ＝１０．６）に変更した点以外は実施例１と同様の操作を行い、Ｎ−ビニルホルムアミド重合体を得た。重合体粒子の形状を表１に示す。
【００４４】
（比較例１）
添加するポリオキシエチレンオレイルエーテル７．８ｇ全量を５ツ口フラスコ内に入れた点以外は実施例１と同様の操作を行い、Ｎ−ビニルホルムアミド重合体を得た。重合体粒子の形状を表１に示す。
【００４５】
（比較例２）
添加するポリオキシエチレンオレイルエーテル７．８ｇ全量を滴下ロート内に入れるＮ−ビニルホルムアミド水溶液中に添加した点以外は実施例１と同様の操作を行い、Ｎ−ビニルホルムアミド重合体を得た。重合体粒子の形状を表１に示す。
【００４６】
（比較例３）
５ツ口フラスコ内に入れるポリオキシエチレンオレイルエーテルを３．９ｇとし、更にポリオキシエチレンオレイルエーテル３．９ｇをＮ−ビニルホルムアミド水溶液の滴下開始から６０分後に全量フラスコ内に添加した点以外は実施例１と同様の操作を行い、Ｎ−ビニルホルムアミド重合体を得た。重合体粒子の形状を表１に示す。
【００４７】
実施例１〜４において得られた重合体は、何れも均一なビーズ状であった。比較例１は、使用した乳化剤を全量分散媒中に添加した場合の例であるが、重合中にエマルション化して増粘したため、除熱が困難となった。比較例２は、使用した乳化剤を全量逐次添加した場合の例であるが、重合初期の分散安定系が形成できずに、安定して重合が進まず、重合粒子の肥大化が生じた。比較例３は、使用した乳化剤の５０質量％を単量体滴下開始から６０分後に一括添加した場合の例であるが、重合体粒子の付着を防止することが出来ず、重合体粒子の肥大化が生じた。
【００４８】
【表１】
0005637000.tif 000002